(57)【要約】  本発明は、多相系を含有する布地処理組成物、多相系で用いるためのポリマーに加えて、このような系を含む製品、並びにそれを製造及び使用する方法に関する。このような処理組成物は、例えば、洗濯添加物として、及び／又はすすぎを通して柔軟強化、着色効果、及びしわ低減を含む効果を提供するために用いてよい。【特許請求の範囲】
【請求項１】
布地処理組成物であって、組成物の全重量に基づいて、
ａ）０．０５％〜５％、好ましくは０．１％〜３％、より好ましくは０．２％〜２％、最も好ましくは０．２５％〜１％のジアルキル四級アンモニウム化合物と、
ｂ）０．０１％〜１％、好ましくは０．０５％〜０．８％、より好ましくは０．１％〜０．５％、最も好ましくは０．１％〜０．３％の、１種以上のポリマーを含むポリマー材料であって、
ｉ．３．７〜６．５、好ましくは３．７〜６、より好ましくは４〜５．５、最も好ましくは４〜４．２の粘度勾配及び／又は６０％超、好ましくは６０％〜９０％、より好ましくは６７％〜８７％、最も好ましくは６９％〜８０％のマイクロゲル含量を有する、
ｉｉ．３．７超、好ましくは３．７〜６、より好ましくは４〜５．５、最も好ましくは４〜４．２の粘度勾配及び／又は６５％超、好ましくは６５％〜９０％、より好ましくは６９％〜８４％、最も好ましくは６９％〜８０％のマイクロゲル含量を有するが、ただし、前記ポリマーの少なくとも１種は、６．５超、好ましくは６．５超〜１００、より好ましくは６．５超〜５０、最も好ましくは６．５超〜２０の粘度勾配を有する、
ｉｉｉ．逆乳化重合又は溶液重合のプロセスによって生成されるポリマーを含む、及び／又は
ｉｖ．ポリマーが、多座架橋剤及び少なくとも１種のエチレン性不飽和カチオン性モノマーを含むが、ただし、前記ポリマーのモノマーユニットのうちの少なくとも４０％、好ましくは少なくとも５０％、より好ましくは少なくとも５５％が、エチレン性不飽和カチオン性モノマーユニットであり、前記ポリマー全体の正味荷電がカチオン性である、ポリマー材料と、
ｃ）０．０５％〜１０％、好ましくは０．２５％〜１０％、より好ましくは０．３％〜８％、最も好ましくは０．５％〜５％のシリコーンポリマーと、
ｄ）１％〜３０％、好ましくは３％〜２５％、より好ましくは５％〜２０％、最も好ましくは６％〜１５％の布地柔軟剤活性物質とを含み、
前記組成物が、流体である、布地処理組成物。
【請求項２】
前記ジアルキル四級アンモニウム化合物が、水溶性ジアルキル四級アンモニウム化合物を含み、好ましくは、前記水溶性ジアルキル四級アンモニウム化合物が、
ａ）以下の構造を有する物質：
【化１】
2015532687.tif 000037
（式中、各Ｒ１及びＲ２は、独立して、Ｃ８〜Ｃ１０ヒドロカルビル鎖であり、
Ｒ３及びＲ４は、それぞれ、メチルであり、Ｘ−は、ハロゲン化物又は有機硫酸塩である）、
ｂ）以下の構造を有する物質：
【化２】
2015532687.tif 000038
（式中、Ｒ１は、タローイルであり、Ｒ２は、２−エチルヘキシルであり、Ｒ３及びＲ４は、メチルであり、Ｘ−は、ハロゲン化物又は有機硫酸塩である）、及び
ｃ）これらの混合物
からなる群より選択される、請求項１に記載の布地処理組成物。
【請求項３】
前記シリコーンポリマーが、ポリジメチルシロキサン、アミノシリコーン、カチオン性シリコーン、シリコーンポリエーテル、シリコーン樹脂、及びこれらの混合物からなる群より選択され、好ましくは、前記シリコーンポリマーが、
【化３】
2015532687.tif 000039
（式中、
ｋは、２〜１００の整数であり、
ｍは、４〜５，０００の整数であり、
各Ｘは、２〜１２個の炭素原子を含む置換又は非置換二価アルキレン基であり、好ましくは、各二価アルキレン基は、独立して、−（ＣＨ２）ｓ−（式中、ｓは、２〜８、２〜４の整数である）からなる群より選択され、好ましくは、各Ｘは、−ＣＨ２−ＣＨ（ＯＨ）−ＣＨ２−、−ＣＨ２−ＣＨ２−ＣＨ（ＯＨ）−、及び
【化４】
2015532687.tif 000040
からなる群より選択される置換二価アルキレン基であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群より選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群より選択され、
前記シリコーンポリマーにおける少なくとも１つのＱは、独立して、−ＣＨ２−ＣＨ（ＯＨ）−ＣＨ２−Ｒ５；
【化５】
2015532687.tif 000041
からなる群より選択され、前記シリコーンポリマーにおける各々の更なるＱは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール；−ＣＨ２−ＣＨ（ＯＨ）−ＣＨ２−Ｒ５；
【化６】
2015532687.tif 000042
からなる群より選択され、
ｗは、１〜１０の整数であり、
各Ｒ５は、独立して、Ｈ、Ｃ１〜Ｃ３２アルキルからなる群より選択され、
各Ｒ６は、独立して、Ｈ、Ｃ１〜Ｃ１８アルキルから選択され、
各Ｔ部分は、独立して、Ｈ、及び
【化７】
2015532687.tif 000043
から選択され、
それぞれのＴ部分についてｖが存在しない場合、前記Ｔ部分はＨであり、前記シリコーンポリマー中の各ｖは１〜約１０の整数であり、前記シリコーンポリマー中の各Ｑにおける全てのｖ指数の合計は、１〜約３０の整数である）から選択される構造を有し、
より好ましくは、前記シリコーンポリマーが、
【化８】
2015532687.tif 000044
（式中、
ｋは、２〜１０の整数であり、
ｍは、５０〜５００の整数であり、
Ｒ１、Ｒ２及びＲ３は、それぞれ独立して、Ｈ、ＯＨ、Ｃ１〜Ｃ３２アルキル、及びＣ１〜Ｃ３２アルコキシからなる群より選択され、
各Ｒ４は、独立して、Ｈ、ＯＨ、Ｃ１〜Ｃ３２アルキル、及びＣ１〜Ｃ３２アルコキシからなる群より選択され、
前記シリコーンポリマー中の少なくとも１つのＱは、独立して、
−ＣＨ２−ＣＨ（ＯＨ）−ＣＨ２−Ｒ５；
【化９】
2015532687.tif 000045
からなる群より選択され、
【化１０】
2015532687.tif 000046
前記シリコーンポリマー中の各々の更なるＱは、独立して、Ｈ、Ｃ１〜Ｃ３２アルキル、Ｃ１〜Ｃ３２置換アルキル、
−ＣＨ２−ＣＨ（ＯＨ）−ＣＨ２−Ｒ５；
【化１１】
2015532687.tif 000047
を含む群から選択され、
ｗは、１〜１０の整数であり、
各Ｒ５は、独立して、Ｈ、Ｃ１〜Ｃ３２アルキルからなる群より選択され、
各Ｒ６は、独立して、Ｈ、Ｃ１〜Ｃ２アルキルから選択され、
各Ｔ部分は、独立して、Ｈ、及び
【化１２】
2015532687.tif 000048
から選択され、
それぞれのＴ部分についてｖが存在しない場合、前記Ｔ部分はＨであり、前記シリコーンポリマー中の各ｖは１〜約５の整数であり、前記シリコーンポリマー中の各Ｑにおける全てのｖ指数の合計は、１〜約２０の整数である）から選択される構造を有する、請求項１又は２に記載の布地処理組成物。
【請求項４】
前記ジアルキル四級アンモニウム化合物が、
ａ）以下の構造を有する物質：
【化１３】
2015532687.tif 000049
（式中、各Ｒ１及びＲ２は、独立して、Ｃ６〜Ｃ１２ヒドロカルビル鎖であり、
Ｒ３及びＲ４は、それぞれ独立して、Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは、１〜１０の値を有する）、及びこれらの混合物から選択され、Ｘ−は、アニオンである）
ｂ）以下の構造を有する物質：
【化１４】
2015532687.tif 000050
（Ｒ１は、Ｃ１２〜Ｃ２２ヒドロカルビル鎖を含み、Ｒ２は、Ｃ６〜Ｃ１２ヒドロカルビル鎖を含み、Ｒ１は、Ｒ２よりもヒドロカルビル鎖において少なくとも２つ多い炭素原子を有し、Ｒ３及びＲ４は、それぞれ独立して、Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは、１〜１０の値を有する）、及びこれらの混合物から選択され、Ｘ−は、アニオンである）
ｃ）以下の構造を有する物質：
【化１５】
2015532687.tif 000051
（式中、Ｒ１は、Ｃ１２〜Ｃ２２ヒドロカルビル鎖を含み、Ｒ２及びＲ３は、３〜６個のヒドロカルビル原子を含有する飽和又は不飽和環を形成し、且つＮ、Ｏ、又はＳによって中断されていてもよく、Ｒ１は、ヒドロカルビル鎖において少なくとも２つ多い炭素原子を有し、Ｒ４は、環が窒素において不飽和である場合には存在せず、そうでない場合には、Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは、１〜１０の値を有する）、及びこれらの混合物から選択され、Ｘ−は、アニオンである）及び
ｄ）これらの混合物
からなる群より選択される、請求項１に記載の布地処理組成物。
【請求項５】
前記布地柔軟剤活性物質が、ジ末端布地柔軟剤活性物質、モノ末端布地柔軟剤活性物質、イオン対布地柔軟剤活性物質、ショ糖エステル系布地柔軟剤活性物質、及びこれらの混合物からなる群より選択され、前記組成物が、任意で、アミン、脂肪族エステル、分散性ポリオレフィン、粘土、多糖類、疎水性多糖類、イミダゾリン、脂肪族油、ポリマーラテックス、及びこれらの混合物からなる群より選択される柔軟剤活性物質を含む、請求項１〜４のいずれか一項に記載の布地処理組成物。
【請求項６】
ａ）３．７〜６．５、好ましくは３．９〜６、より好ましくは４〜５．５、最も好ましくは４〜４．２の粘度勾配及び／又は６０％超、好ましくは６０％〜９０％、より好ましくは６７％〜８７％、最も好ましくは６９％〜８０％のマイクロゲル含量を有する、
ｂ）式（Ｉ）に係るジアルキルアンモニウムハロゲン化物又は化合物：
【化１６】
2015532687.tif 000052
（式中、
Ｒ１は、水素又はメチルから選択され、好ましくは、Ｒ１は水素であり、
Ｒ２は、水素又はＣ１〜Ｃ４アルキルから選択され、好ましくは、Ｒ２は、水素又はメチルから選択され、
Ｒ３は、Ｃ１〜Ｃ４アルキレンから選択され、好ましくはＲ３はエチレンであり、
Ｒ４、Ｒ５、及びＲ６は、それぞれ独立して、水素又はＣ１〜Ｃ４アルキルから選択され、好ましくは、Ｒ４、Ｒ５、及びＲ６は、メチルであり、
Ｘは、−Ｏ−又は−ＮＨ−から選択され、好ましくはＸは−Ｏ−であり、
Ｙは、Ｃｌ、Ｂｒ、Ｉ、硫酸水素塩、又はメト硫酸塩から選択され、好ましくは、ＹはＣｌである。）
と、任意で、式（ＩＩ）の非イオン性モノマー：
【化１７】
2015532687.tif 000053
（式中、
Ｒ７は、水素又はメチルから選択され、好ましくは、Ｒ７は水素であり、
Ｒ８は、水素又はＣ１〜Ｃ４アルキルから選択され、好ましくは、Ｒ８は、水素であり、Ｒ９及びＲ１０は、それぞれ独立して、水素又はＣ１〜Ｃ４アルキルから選択され、好ましくは、Ｒ９及びＲ１０は、それぞれ独立して、水素又はメチルから選択される）との逆乳化重合のプロセスによって生成されるポリマーを含む、
ｃ）ポリマーが、ジビニルベンゼン、テトラアリルアンモニウムクロリド、アリルアクリレート、アリルメタクリレート、グリコール若しくはポリグリコールのジアクリレート及びジメタクリレート、ブタジエン、１，７−オクタジエン、アリルアクリルアミド、アリルメタクリルアミド、ビスアクリルアミド酢酸、Ｎ，Ｎ’−メチレンビスアクリルアミド若しくはポリオールポリアリルエーテル、好ましくは、ポリアリルスクロース若しくはペンタエリスリトールトリアリルエーテル、ジアルキルジメチルアンモニウムクロリド、及び／又はこれらの混合物からなる群より選択される多座架橋剤と、四級化ジメチルアミノエチルアクリレート、四級化ジメチルアミノエチルメタクリレート及びこれらの混合物からなる群より選択される少なくとも１種のエチレン性不飽和カチオン性モノマーとを含み、好ましくは、前記少なくとも１種のエチレン性不飽和カチオン性モノマーが、２−トリメチルアミノエチルアクリレートクロリド、２−トリメチルアミノエチルメタクリレートクロリド、及びこれらの混合物からなる群より選択されるが、ただし、前記ポリマーのモノマーユニットのうちの少なくとも４０％、好ましくは少なくとも５０％、より好ましくは少なくとも５５％が、エチレン性不飽和カチオン性モノマーユニットであり、且つ前記ポリマー全体の正味電荷がカチオン性である、ポリマー材料を含む、請求項１〜５のいずれか一項に記載の布地処理組成物。
【請求項７】
前記モノマーが、ジメチルアミノエチルアクリレートメチルクロリド及びアクリルアミドである、請求項６に記載の布地処理組成物。
【請求項８】
前記組成物が、２０〜５００ｃｐｓ又は３０〜４００ｃｐｓの初期最終製品粘度を有する、請求項１〜７のいずれか一項に記載の布地処理組成物。
【請求項９】
前記組成物が、６％〜９０％、好ましくは７％〜６０％、より好ましくは９％〜４０％、最も好ましくは１０％〜３０％のシリコーン付着効率指数を有する、請求項１〜８のいずれか一項に記載の布地処理組成物。
【請求項１０】
前記組成物が、３５℃で１２週間後、１０％未満の分離、好ましくは５％未満の分離、より好ましくは２％未満の分離という安定性指数を有する、請求項１〜９のいずれか一項に記載の布地処理組成物。
【請求項１１】
前記組成物が、香料及び／又は香料送達系を含む、請求項１〜１０のいずれか一項に記載の布地処理組成物。
【請求項１２】
シリコーンポリマーとジアルキル四級化合物との組み合わせを、溶媒中に分散している柔軟剤活性物質に添加することを含む、請求項１〜１１のいずれか一項に記載の布地処理組成物を製造する方法。
【請求項１３】
前記布地を洗浄する前、洗浄している間、又は洗浄した後に、請求項１〜１２のいずれか一項に記載の組成物と前記布地とを接触させることを含む、布地を処理する方法。
【発明の詳細な説明】
【技術分野】
【０００１】
本発明は、布地処理組成物並びにその製造及び使用方法に関する。
【背景技術】
【０００２】
布地処理組成物は、典型的に、溶媒相と、このような溶媒相に離散粒子として分散している第２の粒子相とを含む。このような粒子は、ベシクル又はコアセルベートであってよい。このような布地処理組成物は、シリコーン柔軟剤活性物質等の他の活性物質を含んでよく、これは布地処理組成物中であるが上述の粒子の外部にみられる。このような活性物質がみられるか場所にかかわらず、このような活性物質の付着効率及び／又はこのような組成物の安定性を高めることが望ましい。様々な材料を添加することによってこのような組成物の安定性を高めるための努力が成されている。残念なことに、このような材料は、典型的に、布地処理組成物の安定性を犠牲にして付着効率を高める。
【０００３】
出願人らは、ポリマー、並びに特定の態様ではスカベンジャー及びシリコーンの種類及び濃度の賢明な選択が、安定性を損なわせることなく付着を改善させることができることを見出した。理論に束縛されるものではないが、出願人らは、このような材料の適切な選択により、硬質及び軟質の粒子で構成される安定な微粒子分散ガラスが得られると考える。上述の軟質粒子は、反発性の粒子−粒子相互作用を通して微粒子分散ガラスを形成して、強化された安定性及び強化された付着を示すことを可能にする。このような軟質粒子は、シリコーン及び／又は柔軟剤活性物質並びに界面活性剤のコアセルベーションを介して、アニオン性界面活性剤を捕捉する並びに／又はシリコーン及び／若しくは柔軟剤活性物質の付着を駆動することができる。
【発明の概要】
【発明が解決しようとする課題】
【０００４】
したがって、このような粒子を含む布地処理組成物は、安定性と付着効率との驚くべき組み合わせを有する。安定性と付着効率とのこのような組み合わせは、驚くべきことに、特定の態様では、本明細書に提供するアニオン性界面活性剤スカベンジャーの添加を介して強化することができる。
【課題を解決するための手段】
【０００５】
本発明は、多相組成物を含有する布地処理組成物、多相組成物で用いるためのポリマーに加えて、このような組成物を含む製品並びにそれを製造及び使用する方法に関する。このような処理組成物は、例えば、洗濯添加物として、及び／又はすすぎを通して柔軟強化、着色効果、及びしわ低減を含む効果を提供するために用いてよい。
【発明を実施するための形態】
【０００６】
用語の定義
本明細書で使用するとき、用語「布地処理組成物」は、別途記載のない限り、すすぎサイクル処理組成物としてを含む様々な方法で用いることができる洗濯添加物、布地強化剤を含む。
【０００７】
本明細書で使用されるとき、「ベシクル」は、界面活性剤、脂質、又はこれらの混合物を含む１種以上の膜によってそれぞれ個別に取り囲まれた溶媒コアで構成された球形粒子である。複数の膜がある場合、各膜は、典型的には、溶媒の薄層によって分離される。
【０００８】
本明細書で使用されるとき、「コアセルベート」は、貧溶媒親和性の巨大分子溶液を含む高密度液相である。このような巨大分子を多く含む流体は、典型的には、高分子電解質を、逆極性に帯電した高分子電解質、界面活性剤、脂質又はコロイド粒子と複合体化することにより得られる。
【０００９】
本明細書で使用されるとき、用語「部位（situs）」には、紙製品、布地、衣類、及び硬質表面が含まれる。
【００１０】
本明細書で使用するとき、組成物の「マイクロゲル含量」という用語は、本明細書に記載する超遠心分析（ＡＵＣ）技術によって測定したとき、組成物の水膨潤性ポリマー含量を指す。
【００１１】
本明細書で使用するとき、「ａ」、「ａｎ」、及び「ｔｈｅ」等の冠詞は、特許請求の範囲で用いられるとき、１つ以上の請求又は記載されるものを意味すると理解される。
【００１２】
特に記載がない限り、構成成分又は組成物の濃度は全て、その構成成分又は組成物の活性レベルに関するものであり、市販の供給源に存在し得る不純物、例えば、残留溶媒又は副生成物は除外される。
【００１３】
割合（％）及び比率は全て、別途記載のない限り重量で計算される。全ての割合（％）及び比率は、別途記載のない限り組成物全体を基準にして計算される。
【００１４】
本明細書の全体を通じて与えられる全ての最大の数値限定は、それよりも小さい全ての数値限定を、そうしたより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が全て本明細書に明示的に記載されているかのように、このようなより広い数値範囲内の全てのより狭い数値範囲を含む。
【００１５】
布地処理組成物
１つの態様では、本発明の布地処理組成物は、組成物の総重量に基づいて、
ａ）約０．０５％〜約５％、約０．１％〜約３％、約０．２％〜約２％、約０．２５％〜約１％のジアルキル四級アンモニウム化合物（１つの態様では、前記水溶性ジアルキル四級アンモニウム化合物は、任意である）と、
ｂ）約０．０１％〜約１％、約０．０５％〜約０．８％、約０．０７％〜約０．６％、約０．１％〜約０．５％、約０．１％〜約０．３％の、１種以上のポリマーを含むポリマー材料であって、
ｉ．約３．７〜約６．５、約３．７〜約６、約３．９〜約６、約４〜約５．５、約４〜約４．２の粘度勾配及び／又は６０％超、６５％超、６７％超、６９％超、又は約６０％〜約９０％、約６５％〜約９０％、約６７％〜約８７％、約６９％〜約８４％、約６９％〜約８０％のマイクロゲル含量を有する；
ｉｉ．３．７超、約３．７〜約６．５、約３．７〜約６、約３．９〜約６、約４〜約５．５、約４〜約４．２の粘度勾配及び／又は、６５％超、６７％超、６９％超、又は約６５％〜約９０％、約６７％〜約８７％、約６９％〜約８４％、約６９％〜約８０％のマイクロゲル含量を有するが、ただし、前記ポリマーのうちの少なくとも１種が、６．５超、６．５超〜約１００、６．５超〜約５０、又は６．５超〜約２０の粘度勾配を有する、
ｉｉｉ．逆乳化重合又は溶液重合のプロセスによって生成されるポリマーを含む、及び／又は
ｉｖ．ポリマーが、多座（multi-dentate）架橋剤及び少なくとも１種のエチレン性不飽和カチオン性モノマーを含むが、ただし、前記ポリマーのモノマーユニットのうちの少なくとも４０％、少なくとも５０％、少なくとも５５％が、エチレン性不飽和カチオン性モノマーユニットであり、前記ポリマー全体の正味荷電がカチオン性であるポリマー材料と、
ｃ）約０．０５％〜約１０％、約０．２５％〜約１０％、約０．３％〜約８％、約０．４％〜約７％、約０．５％〜約５％のシリコーンポリマーと、
ｄ）約１％〜約３０％、約３％〜約２５％、約５％〜約２０％、約６％〜約１５％の布地柔軟剤活性物質と、を含んでよく、
前記組成物は、流体である。
【００１６】
本発明の１つの態様では、前記ジアルキル四級アンモニウム化合物は、
ａ）以下の構造を有する物質：
【００１７】
【化１】
2015532687.tif 000002
（式中、各Ｒ１及びＲ２は、独立して、Ｃ６〜Ｃ１２ヒドロカルビル鎖であり、
Ｒ３及びＲ４は、それぞれ独立して、Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは、約１〜約１０の値を有する）、及びこれらの混合物から選択され、Ｘ−は、アニオンである）
ｂ）以下の構造を有する物質：
【００１８】
【化２】
2015532687.tif 000003
（Ｒ１は、Ｃ１２〜Ｃ２２ヒドロカルビル鎖を含み、Ｒ２は、Ｃ６〜Ｃ１２ヒドロカルビル鎖を含み、Ｒ１は、Ｒ２よりもヒドロカルビル鎖において少なくとも２つ多い炭素原子を有し、Ｒ３及びＲ４は、それぞれ独立して、Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは、約１〜約１０の値を有する）、及びこれらの混合物から選択され、Ｘ−は、アニオンである）
ｃ）以下の構造を有する物質：
【００１９】
【化３】
2015532687.tif 000004
（式中、Ｒ１は、Ｃ１２〜Ｃ２２ヒドロカルビル鎖を含み、Ｒ２及びＲ３は、３〜６個のヒドロカルビル原子を含有する飽和又は不飽和環を形成し、且つＮ、Ｏ、又はＳによって中断されていてもよく、Ｒ１は、ヒドロカルビル鎖において少なくとも２つ多い炭素原子を有し、Ｒ４は、環が窒素において不飽和である場合には存在せず、そうでない場合には、Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは、約１〜約１０の値を有する）、及びこれらの混合物から選択され、Ｘ−は、アニオンである）及び
ｄ）これらの混合物
からなる群より選択される。
【００２０】
本発明の別の態様では、前記ジアルキル四級アンモニウム化合物は、水溶性ジアルキル四級アンモニウム化合物が、
ａ）以下の構造を有する物質：
【００２１】
【化４】
2015532687.tif 000005
（式中、各Ｒ１及びＲ２は、独立して、Ｃ８〜Ｃ１０ヒドロカルビル鎖であり、
Ｒ３及びＲ４は、それぞれ、メチルであり、Ｘ−は、ハロゲン化物又は有機硫酸塩である）、
ｂ）以下の構造を有する物質：
【００２２】
【化５】
2015532687.tif 000006
（式中、Ｒ１は、タローイルであり、Ｒ２は、２−エチルヘキシルであり、Ｒ３及びＲ４は、メチルであり、Ｘ−は、ハロゲン化物又は有機硫酸塩である）、及び
ｃ）これらの混合物
からなる群より選択される。
【００２３】
本発明の１つの態様では、前記ポリマー材料は、
ａ）約３．７〜約６．５、約３．７〜約６、約３．９〜約６、約４〜約５．５、約４〜約４．２の粘度勾配及び／又は６０％超、６５％超、６７％超、６９％超、又は約６０％〜約９０％、約６５％〜約９０％、約６７％〜約８７％、６９％〜約８４％、６９％〜約８０％のマイクロゲル含量を有する；
ｂ）式（Ｉ）に係るジアルキルアンモニウムハロゲン化物又は化合物：
【００２４】
【化６】
2015532687.tif 000007
（式中、
Ｒ１は、水素又はメチルから選択され、１つの態様では、Ｒ１は、水素であり、
Ｒ２は、水素、又はＣ１〜Ｃ４アルキルから選択され、１つの態様では、Ｒ２は、水素又はメチルから選択され、
Ｒ３は、Ｃ１〜Ｃ４アルキレンから選択され、１つの態様では、Ｒ３は、エチレンであり、
Ｒ４、Ｒ５、及びＲ６は、それぞれ独立して、水素又はＣ１〜Ｃ４アルキルから選択され、１つの態様では、Ｒ４、Ｒ５、及びＲ６は、メチルであり、
Ｘは、−Ｏ−又は−ＮＨ−から選択され、１つの態様では、Ｘは、−Ｏ−であり、
Ｙは、Ｃｌ、Ｂｒ、Ｉ、硫酸水素塩、又はメト硫酸塩から選択され、１つの態様では、Ｙは、Ｃｌであり、
アルキル基は、直鎖であっても分岐鎖であってもよく、アルキル基は、メチル、エチル、プロピル、ブチル、及びイソプロピルである）と
任意で、式（ＩＩ）のモノマー：
【００２５】
【化７】
2015532687.tif 000008
（式中、
Ｒ７は、水素又はメチルから選択され、１つの態様では、Ｒ７は、水素であり、
Ｒ８は、水素又はＣ１〜Ｃ４アルキルから選択され、１つの態様では、Ｒ８は、水素であり、Ｒ９及びＲ１０は、それぞれ独立して、水素又はＣ１〜Ｃ４アルキルから選択され、１つの態様では、Ｒ９及びＲ１０は、それぞれ独立して、水素又はメチルから選択される）との逆乳化重合のプロセスによって生成されるポリマーを含む、
ｃ）ポリマーが、ジビニルベンゼン、テトラアリルアンモニウムクロリド、アリルアクリレート、アリルメタクリレート、グリコール若しくはポリグリコールのジアクリレート及びジメタクリレート、ブタジエン、１，７−オクタジエン、アリルアクリルアミド、又はアリルメタクリルアミド、ビスアクリルアミド酢酸、Ｎ，Ｎ’−メチレンビスアクリルアミド若しくはポリオールポリアリルエーテル、例えば、ポリアリルスクロース若しくはペンタエリスリトールトリアリルエーテル、ジアルキルジメチルアンモニウムクロリド、及び／又はこれらの混合物からなる群より選択される多座架橋剤と、四級化ジメチルアミノエチルアクリレート、四級化ジメチルアミノエチルメタクリレート及びこれらの混合物からなる群より選択される少なくとも１種のエチレン性不飽和カチオン性モノマーとを含み、１つの態様では、前記少なくとも１種のエチレン性不飽和カチオン性モノマーが、２−トリメチルアミノエチルアクリレートクロリド、２ートリメチルアミノエチルメタクリレートクロリド、及びこれらの混合物からなる群より選択されるが、ただし、前記ポリマーのモノマーユニットのうちの少なくとも４０％、少なくとも５０％、少なくとも５５％が、エチレン性不飽和カチオン性モノマーユニットであり、且つ前記ポリマー全体の正味荷電がカチオン性である、ポリマー材料から選択される。
【００２６】
本発明の別の態様では、モノマーがジメチルアミノエチルアクリレートメチルクロリド及びアクリルアミドである前記ポリマーを含有する組成物について開示する。
【００２７】
本発明の１つの態様では、ポリジメチルシロキサン、アミノシリコーン、カチオン性シリコーン、シリコーンポリエーテル、シリコーン樹脂、及びこれらの混合物からなる群より選択されるシリコーンポリマーを含む組成物について開示する。
【００２８】
１つの態様では、前記シリコーンポリマーは、以下から選択される構造を有する：
【００２９】
【化８】
2015532687.tif 000009
（式中、
ｋは、２〜約１００の整数であり、
ｍは、４〜約５，０００の整数であり、
各Ｘは、２〜１２個の炭素原子を含む置換又は非置換二価アルキレン基であり、１つの態様では、各二価アルキレン基は、独立して、−（ＣＨ２）ｓ−（式中、ｓは、約２〜約８、約２〜約４の整数である）からなる群より選択され、１つの態様では、各Ｘは、−ＣＨ２−ＣＨ（ＯＨ）−ＣＨ２−；−ＣＨ２−ＣＨ２−ＣＨ（ＯＨ）−及び
【００３０】
【化９】
2015532687.tif 000010
からなる群より選択される置換二価アルキレン基であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群より選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群より選択され、
前記シリコーンポリマーにおける少なくとも１つのＱは、独立して、−ＣＨ２−ＣＨ（ＯＨ）−ＣＨ２−Ｒ５；
【００３１】
【化１０】
2015532687.tif 000011
からなる群より選択され、前記シリコーンポリマーにおける各々の更なるＱは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール；−ＣＨ２−ＣＨ（ＯＨ）−ＣＨ２−Ｒ５；
【００３２】
【化１１】
2015532687.tif 000012
を含む群より選択され、
ｗは、１〜約１０の整数であり、
各Ｒ５は、独立して、Ｈ、Ｃ１〜Ｃ３２アルキルからなる群より選択され、
各Ｒ６は、独立して、Ｈ、Ｃ１〜Ｃ１８アルキルから選択され、
各Ｔ部分は、独立して、Ｈ、及び
【００３３】
【化１２】
2015532687.tif 000013
から選択され、
それぞれのＴ部分についてｖが存在しない場合、前記Ｔ部分はＨであり、前記シリコーンポリマー中の各ｖは１〜約１０の整数であり、前記シリコーンポリマー中の各Ｑにおける全てのｖ指数の合計は、１〜約３０の整数である）。
【００３４】
本発明の別の態様では、組成物は、以下から選択される構造を有するシリコーンポリマーを含む：
【００３５】
【化１３】
2015532687.tif 000014
（式中、
ｋは、２〜約１０の整数であり、
ｍは、５０〜約５００の整数であり、
Ｒ１、Ｒ２及びＲ３は、それぞれ独立して、Ｈ、ＯＨ、Ｃ１〜Ｃ３２アルキル、及びＣ１〜Ｃ３２アルコキシからなる群より選択され、
各Ｒ４は、独立して、Ｈ、ＯＨ、Ｃ１〜Ｃ３２アルキル、及びＣ１〜Ｃ３２アルコキシからなる群より選択され、
前記シリコーンポリマー中の少なくとも１つのＱは、独立して、
−ＣＨ２−ＣＨ（ＯＨ）−ＣＨ２−Ｒ５；
【００３６】
【化１４】
2015532687.tif 000015
からなる群より選択され、前記シリコーンポリマー中の各々の更なるＱは、独立して、Ｈ、Ｃ１〜Ｃ３２アルキル、Ｃ１〜Ｃ３２置換アルキル、
−ＣＨ２−ＣＨ（ＯＨ）−ＣＨ２−Ｒ５；
【００３７】
【化１５】
2015532687.tif 000016
からなる群より選択され、
ｗは、１〜約１０の整数であり、
各Ｒ５は、独立して、Ｈ、Ｃ１〜Ｃ３２アルキルからなる群より選択され、
各Ｒ６は、独立して、Ｈ、Ｃ１〜Ｃ２アルキルから選択され、
各Ｔ部分は、独立して、Ｈ、及び
【００３８】
【化１６】
2015532687.tif 000017
から選択され、
それぞれのＴ部分についてｖが存在しない場合、前記Ｔ部分はＨであり、前記シリコーンポリマー中の各ｖは１〜約５の整数であり、前記シリコーンポリマー中の各Ｑにおける全てのｖ指数の合計は、１〜約２０の整数であり、全ての他の部分及び指数は、既に定義した通りである）。
【００３９】
本発明の１つの態様では、前記布地柔軟剤活性物質が、ジ末端布地柔軟剤活性物質、モノ末端布地柔軟剤活性物質、イオン対布地柔軟剤活性物質、ショ糖エステル系布地柔軟剤活性物質、及びこれらの混合物からなる群より選択される組成物であって、前記組成物は、任意で、アミン、脂肪族エステル、分散性ポリオレフィン、粘土、多糖類、疎水性多糖類、イミダゾリン、脂肪族油、ポリマーラテックス、及びこれらの混合物からなる群より選択される柔軟剤活性物質を含む。
【００４０】
１つの態様では、前記ジ末端布地柔軟剤活性物質、モノ末端布地柔軟剤活性物質及びイオン対布地柔軟剤活性物質は、
ａ）以下の式（１）を有する物質
【００４１】
【化１７】
2015532687.tif 000018
（式中、
（ｉ）Ｒ１及びＲ２は、それぞれ独立して、Ｃ５〜Ｃ２３炭化水素であり、
（ｉｉ）Ｒ３及びＲ４は、それぞれ独立して、Ｃ１〜Ｃ４炭化水素、Ｃ１〜Ｃ４ヒドロキシ置換炭化水素、ベンジル、−（Ｃ２Ｈ４Ｏ）ｙＨ（式中、ｙは１〜１０の整数である）からなる群より選択され、
（ｉｉｉ）Ｌは、−Ｃ（Ｏ）Ｏ−、−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−（式中、ｍは、１又は２であり、Ｒは、水素又はメチルである）からなる群より選択され、
（ｉｖ）各ｎは、独立して、０〜４の整数であるが、ただし、Ｌが−Ｏ−（Ｏ）Ｃ−又は−ＮＲ−Ｃ（Ｏ）である場合、それぞれのｎが１〜４の整数であり、
（ｖ）各ｚは、独立して、０又は１であり、
（ｖｉ）Ｘ−は、柔軟剤相溶性アニオンである。）
ｂ）以下の式（２）を有する物質
【００４２】
【化１８】
2015532687.tif 000019
（式中、
（ｉ）Ｒ５は、Ｃ５〜Ｃ２３炭化水素であり、
（ｉｉ）Ｒ６は、それぞれ独立して、Ｃ１〜Ｃ４炭化水素、Ｃ１〜Ｃ４ヒドロキシ置換炭化水素、ベンジル、−（Ｃ２Ｈ４Ｏ）ｙＨ（式中、ｙは１〜１０の整数である）からなる群より選択され、
（ｉｉｉ）Ｌは、−Ｃ（Ｏ）Ｏ−、−（ＯＣＨ２ＣＨ２）ｍ−、−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−（式中、ｍは、１又は２であり、Ｒは、水素又はメチルである）からなる群より選択され、
（ｉｖ）各ｎは、独立して、０〜４の整数であるが、ただし、Ｌが−Ｏ−（Ｏ）Ｃ−又は−ＮＲ−Ｃ（Ｏ）である場合、それぞれのｎが１〜４の整数であり、
（ｖ）ｚは、０又は１であり、
（ｖｉ）Ｘ−は、柔軟剤相溶性アニオンである。）
ｃ）以下の式（３）を有する物質
【００４３】
【化１９】
2015532687.tif 000020
（式中、
（ｉ）Ｒ５は、Ｃ５〜Ｃ２３炭化水素であり、
（ｉｉ）各Ｒ６は、独立して、Ｃ１〜Ｃ４炭化水素、Ｃ１〜Ｃ４ヒドロキシ置換炭化水素、ベンジル、−（Ｃ２Ｈ４Ｏ）ｙＨ（式中、ｙは１〜１０の整数である）からなる群より選択され、
（ｉｉｉ）Ｌは、−Ｃ（Ｏ）Ｏ−、−（ＯＣＨ２ＣＨ２）ｍ−、−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−（式中、ｍは、１又は２であり、Ｒは、水素又はメチルである）からなる群より選択され、
（ｉｖ）各ｎは、独立して、０〜４の整数であるが、ただし、Ｌが−Ｏ−（Ｏ）Ｃ−又は−ＮＲ−Ｃ（Ｏ）である場合、それぞれのｎが１〜４の整数であり、
（ｖ）ｚは、０又は１であり、
（ｖｉ）Ｘ−は、Ｃ６〜Ｃ２４炭化水素を含むアニオン界面活性剤である。）
からなる群より選択される。
【００４４】
１つの態様では、前記ジ末端布地柔軟剤活性物質、モノ末端布地柔軟剤活性物質及びイオン対布地柔軟剤活性物質は、
ａ）以下の式（１）を有する物質
【００４５】
【化２０】
2015532687.tif 000021
（式中、
（ｉ）Ｒ１及びＲ２は、それぞれ独立して、Ｃ１１〜Ｃ１７炭化水素であり、
（ｉｉ）Ｒ３及びＲ４は、それぞれ独立して、Ｃ１〜Ｃ２炭化水素、Ｃ１〜Ｃ２ヒドロキシ置換炭化水素からなる群より選択され、
（ｉｉｉ）各ｎは、独立して、１〜２の整数であり、
（ｉｖ）Ｌは、−Ｃ（Ｏ）Ｏ−、−Ｃ（Ｏ）−、−Ｏ−（Ｏ）Ｃ−からなる群より選択され、
（ｖ）各ｚは、独立して、０又は１であり、
（ｖｉ）Ｘ−は、ハロゲン化物、スルホン酸塩、硫酸塩、及び硝酸塩からなる群より選択される柔軟剤相溶性アニオンである。）
ｂ）以下の式（２）を有する物質
【００４６】
【化２１】
2015532687.tif 000022
（式中、
（ｉ）Ｒ５は、Ｃ１１〜Ｃ１７炭化水素であり、
（ｉｉ）各Ｒ６は、独立して、Ｃ１〜Ｃ２炭化水素、Ｃ１〜Ｃ２ヒドロキシ置換炭化水素からなる群より選択され、
（ｉｉｉ）ｎは、１〜４の整数であり、
（ｉｖ）Ｌは、−Ｃ（Ｏ）Ｏ−、−Ｃ（Ｏ）−、−Ｏ−（Ｏ）Ｃ−からなる群より選択され、
（ｖ）ｚは、０又は１であり、
（ｖｉ）Ｘ−は、ハロゲン化物、スルホン酸塩、硫酸塩、及び硝酸塩からなる群より選択される柔軟剤適合性アニオンである。）
ｃ）以下の式（３）を有する物質
【００４７】
【化２２】
2015532687.tif 000023
（式中、
（ｉ）Ｒ５は、Ｃ５〜Ｃ２３炭化水素であり、
（ｉｉ）各Ｒ６は、独立して、Ｃ１〜Ｃ４炭化水素、Ｃ１〜Ｃ４ヒドロキシ置換炭化水素、ベンジル、−（Ｃ２Ｈ４Ｏ）ｙＨ（式中、ｙは１〜１０の整数である）からなる群より選択され、
（ｉｉｉ）Ｌは、−Ｃ（Ｏ）Ｏ−、−（ＯＣＨ２ＣＨ２）ｍ−、−（ＣＨ２ＣＨ２Ｏ）ｍ−、−Ｃ（Ｏ）−、−Ｏ−（Ｏ）Ｃ−、−ＮＲ−Ｃ（Ｏ）−、−Ｃ（Ｏ）−ＮＲ−（式中、ｍは、１又は２であり、Ｒは、水素又はメチルである）からなる群より選択され、
（ｉｖ）各ｎは、独立して、０〜４の整数であるが、ただし、Ｌが、−Ｏ−（Ｏ）Ｃ−又は−ＮＲ−Ｃ（Ｏ）である場合、それぞれのｎが１〜４の整数であり、
（ｖ）ｚは、０又は１であり、
（ｖｉ）Ｘ−は、Ｃ６〜Ｃ２４炭化水素を含むアニオン界面活性剤である。）
からなる群より選択される。
【００４８】
１つの態様では、前記ジ末端布地柔軟剤活性物質、モノ末端布地柔軟剤活性物質及びイオン対布地柔軟剤活性物質は、
ａ）以下の式（１）を有する物質
【００４９】
【化２３】
2015532687.tif 000024
（式中、
（ｉ）Ｒ１及びＲ２は、それぞれ独立して、Ｃ１１〜Ｃ１７炭化水素であり、
（ｉｉ）Ｒ３及びＲ４は、それぞれ独立して、Ｃ１〜Ｃ２炭化水素、Ｃ１〜Ｃ２ヒドロキシ置換炭化水素からなる群より選択され、
（ｉｉｉ）ｎは、それぞれ独立して、１〜２の整数であり、
（ｉｖ）Ｌは、−Ｃ（Ｏ）Ｏ−、−Ｃ（Ｏ）−、−Ｏ−（Ｏ）Ｃ−からなる群より選択され、
（ｖ）各ｚは、独立して、０又は１であり、
（ｖｉ）Ｘ−は、塩素、臭素、硫酸メチル、硫酸エチル、及びスルホン酸メチルからなる群より選択される柔軟剤相溶性アニオンである。）
ｂ）以下の式（２）を有する物質
【００５０】
【化２４】
2015532687.tif 000025
（式中、
（ｉ）Ｒ５は、Ｃ１１〜Ｃ１７炭化水素であり、
（ｉｉ）各Ｒ６は、独立して、Ｃ１〜Ｃ２炭化水素、Ｃ１〜Ｃ２ヒドロキシ置換炭化水素からなる群より選択され、
（ｉｉｉ）ｎは、１〜４の整数であり、
（ｉｖ）Ｌは、−Ｃ（Ｏ）Ｏ−、−Ｃ（Ｏ）−、−Ｏ−（Ｏ）Ｃ−からなる群より選択され、
（ｖ）ｚは、０又は１であり、
（ｖｉ）Ｘ−は、塩素、臭素、硫酸メチル、硫酸エチル、及びスルホン酸メチルからなる群より選択される柔軟剤相溶性アニオンであるか又はＣ６〜Ｃ１８炭化水素を含むアニオン界面活性剤である。）
ｃ）以下の式（３）を有する物質
【００５１】
【化２５】
2015532687.tif 000026
（式中、
（ｉ）Ｒ５は、Ｃ１１〜Ｃ１７炭化水素であり、
（ｉｉ）各Ｒ６は、独立して、Ｃ１〜Ｃ２炭化水素、Ｃ１〜Ｃ２ヒドロキシ置換炭化水素からなる群より選択され、
（ｉｉｉ）ｎは、１〜４の整数であり、
（ｉｖ）Ｌは、−Ｃ（Ｏ）Ｏ−、−Ｃ（Ｏ）−、−Ｏ−（Ｏ）Ｃ−からなる群より選択され、
（ｖ）ｚは、０又は１であり、
（ｖｉ）Ｘ−は、塩素、臭素、硫酸メチル、硫酸エチル、及びスルホン酸メチルからなる群より選択される柔軟剤相溶性アニオンであるか又はＣ６〜Ｃ１８炭化水素を含むアニオン界面活性剤である。）
からなる群より選択される。
【００５２】
１つの態様では、式２について、Ｘ−は、アニオン性界面活性剤であるＣ６〜Ｃ２４炭化水素である。
【００５３】
１つの態様では、前記布地ケア活性物質は、Ｎ，Ｎ−ジ（水素添加タローオイルオキシエチル）−Ｎ，Ｎ−ジメチルアンモニウムクロリド、Ｎ，Ｎ−ジ（タローオイルオキシエチル）−Ｎ，Ｎ−ジメチルアンモニウムクロリド、ジ−水素添加タロージメチルアンモニウムクロリド、ジタロージメチルアンモニウムクロリド、及びこれらの混合物からなる群より選択される布地柔軟化活性物質を含む。
【００５４】
本発明の１つの態様では、２０〜５００ｃｐｓ又は３０〜４００ｃｐｓの初期最終製品粘度を有し、約６％〜約９０％、約７％〜約６０％、約９％〜約４０％、約１０％〜約３０％のシリコーン付着効率指数を有し、且つ３５℃で１２週間後１０％未満の分離、５％未満の分離、２％未満の分離という安定性指数を有する組成物が開示される。
【００５５】
ポリマーを製造するプロセス
１つの態様では、成分ａ）の１０００重量ｐｐｍ超の範囲の連鎖移動剤（ＣＴＡ）値を有するポリマーを製造する方法。本発明の別の態様は、成分ａ）の５重量ｐｐｍ超、あるいは４５重量ｐｐｍ超の架橋剤を有するポリマーを提供することを目的とする。理論に束縛されるものではないが、高レベルのＣＴＡ及び／又は高レベルの架橋剤を含むポリマーは、驚くべきことに、驚くほど優れた柔軟剤活性及び／又は香料付着を有する布地ケア組成物を提供することができると考えられる。
【００５６】
ポリマーは、１つの態様では、布地ケア組成物の０．００１重量％〜１０重量％含まれる。別の態様では、ポリマーは、布地ケア組成物の０．０１重量％〜０．３重量％、あるいは０．０５重量％〜０．２５重量％、あるいは０．１重量％〜０．２０重量％、あるいはこれらの組み合わせのポリマーを含む。
【００５７】
本発明の１つの態様では、成分ａ）は、５〜９５重量％（重量％）の少なくとも１種のカチオン性モノマーと５〜９５重量％の少なくとも１種の非イオン性モノマーとを含む。重量百分率は、コポリマーの総重量に対するものである。
【００５８】
本発明の更に別の態様では、成分ａ）は、５０〜７０重量％、又は５５〜６５重量％の少なくとも１種のカチオン性モノマーと、３０〜５０重量％、又は３５〜４５重量％の少なくとも１種の非イオン性モノマーとを含む。重量百分率は、コポリマーの総重量に対するものである。
【００５９】
カチオン性モノマー
好適なカチオン性モノマーは、ジアリルジアルキルアンモニウムハロゲン化物又は式（Ｉ）に係る化合物を含む：
【００６０】
【化２６】
2015532687.tif 000027
（式中、
Ｒ１は、水素又はメチルから選択され、１つの態様では、Ｒ１は、水素であり、
Ｒ２は、水素又はＣ１〜Ｃ４アルキルから選択され、１つの態様では、Ｒ２は、水素又はメチルであり、
Ｒ３は、Ｃ１〜Ｃ４アルキレンから選択され、１つの態様では、Ｒ３は、エチレンであり、
Ｒ４、Ｒ５、及びＲ６は、それぞれ独立して、水素、又はＣ１〜Ｃ４アルキルから選択され、１つの態様では、Ｒ４、Ｒ５及びＲ６は、メチルであり、
Ｘは、−Ｏ−又は−ＮＨ−から選択され、１つの態様では、Ｘは、−Ｏ−であり、
Ｙは、Ｃｌ、Ｂｒ、Ｉ、硫酸水素塩、又はメト硫酸塩から選択され、１つの態様では、Ｙは、Ｃｌであり、
アルキル基は、直鎖であっても分岐鎖であってもよく、アルキル基は、メチル、エチル、プロピル、ブチル、及びイソプロピルである）。
【００６１】
１つの態様では、式（Ｉ）のカチオン性モノマーは、ジメチルアミノエチルアクリレートメチルクロリドである。
【００６２】
非イオン性モノマー
好適な非イオン性モノマーとしては、式（ＩＩ）の化合物が挙げられる：
【００６３】
【化２７】
2015532687.tif 000028
（式中、
Ｒ７は、水素又はメチルから選択され、１つの態様では、Ｒ７は、水素であり、
Ｒ８は、水素又はＣ１〜Ｃ４アルキルから選択され、１つの態様では、Ｒ８は、水素であり、
Ｒ９及びＲ１０は、それぞれ独立して、水素又はＣ１〜Ｃ４アルキルから選択され、１つの態様では、Ｒ９及びＲ１０は、それぞれ独立して、水素又はメチルから選択される）。
【００６４】
１つの態様では、非イオン性モノマーは、アクリルアミドである。
【００６５】
架橋剤
架橋剤ｂ）は、少なくとも２つのエチレン性不飽和部分を含有する。１つの態様では、架橋剤ｂ）は、少なくとも３以上のエチレン性不飽和部分を含有し、１つの態様では、架橋剤ｂ）は、少なくとも４以上のエチレン性不飽和部分を含有する。
【００６６】
好適な架橋剤としては、ジビニルベンゼン、テトラアリルアンモニウムクロリド、アリルアクリレート及びメタクリレート、グリコール及びポリグリコールのジアクリレート及びジメタクリレート、ブタジエン、１，７−オクタジエン、アリル−アクリルアミド及びアリル−メタクリルアミド、ビスアクリルアミド酢酸、Ｎ，Ｎ’−メチレン−ビスアクリルアミド及びポリオールポリアリルエーテル、例えば、ポリアリルサッカロース及びペンタエリスリトールトリアリルエーテル、並びにこれらの混合物が挙げられる。１つの態様では、架橋剤は、テトラアリルアンモニウムクロリド、アリル−アクリルアミド及びアリル−メタクリルアミド、ビスアクリルアミド酢酸、及びＮ，Ｎ’−メチレン−ビスアクリルアミド、及びこれらの混合物から選択される。１つの態様では、架橋剤は、テトラアリルアンモニウムクロリドである。
【００６７】
また、架橋剤の混合物を使用することも好適である。架橋剤は、（成分ａ）に基づいて）約０．５ｐｐｍ〜約５００ｐｐｍ、あるいは約１０ｐｐｍ〜約４００ｐｐｍ、あるいは約２０ｐｐｍ〜約２００ｐｐｍ、あるいは約４０ｐｐｍ〜約１００ｐｐｍ、あるいは約５０ｐｐｍ〜約８０ｐｐｍの範囲で含まれる。１つの態様では、架橋剤は、（成分ａ）に基づいて）約５ｐｐｍ超である。
【００６８】
【化２８】
2015532687.tif 000029
【００６９】
連鎖移動剤（ＣＴＡ）
連鎖移動剤ｃ）としては、メルカプタン、リンゴ酸、乳酸、ギ酸、イソプロパノール、及び次亜リン酸塩、並びにこれらの混合物が挙げられる。１つの態様では、ＣＴＡは、ギ酸である。
【００７０】
ＣＴＡは、（成分ａ）に基づいて）約１００ｐｐｍ超の範囲で存在する。１つの態様では、ＣＴＡは、（成分ａ）に基づいて）約１００ｐｐｍ〜約１０，０００ｐｐｍ、あるいは約５００ｐｐｍ〜約４，０００ｐｐｍ、あるいは約１，０００ｐｐｍ〜約３，５００ｐｐｍ、あるいは約１，５００ｐｐｍ〜約３，０００ｐｐｍ、あるいは約１，５００ｐｐｍ〜約２，５００ｐｐｍ、あるいはこれらの組み合わせである。更に別の態様では、ＣＴＡは、（成分ａ）に基づいて）約１０００超である。また、連鎖移動剤の混合物を使用することも好適である。
【００７１】
分子量の範囲
１つの態様では、ポリマーは、約１，０００，０００ダルトン〜約３，０００，０００ダルトン、あるいは約１，５００，０００ダルトン〜約２，５００，０００ダルトンの数平均分子量（Ｍｎ）を含む。
【００７２】
別の態様では、ポリマーは、約４，０００，０００ダルトン〜約１１，０００，０００ダルトン、あるいは約４，０００，０００ダルトン〜約６，０００，００ダルトンの重量平均分子量（Ｍｗ）を含む。
【００７３】
本発明の一例は、ポリマー混合物を作製するための架橋剤及び連鎖移動剤の存在下におけるアクリルアミドとＤＭＡ３との逆乳化重合であって、マイクロゲル微粒子分散ガラスが、超遠心によって測定したとき６９％の粒子含量を有する逆乳化重合である。組成物の残りのポリマー部分は、直鎖及び／又はわずかに分岐しているポリマーの混合物である。
【００７４】
ポリマーを合成するための安定剤及び例
安定剤Ａ（非イオン性ブロックコポリマー）：ポリグリセリル−ジポリヒドロキシステアレート（ＣＡＳ番号１４４４７０−５８−６）
【００７５】
安定剤Ｂは、分子量が約５０００ｇ／モルであり且つ疎水性親油性バランス値（ＨＬＢ）が５〜６である非イオン性ＡＢＡブロックコポリマーであって、Ａブロックが、ポリヒドロキシステアリン酸に基づき、Ｂブロックが、ポリアルキレンオキシドに基づくブロックコポリマーである。
【００７６】
【化２９】
2015532687.tif 000030
【００７７】
安定剤Ｃ（非イオン性ブロックコポリマー）：ＰＥＧ−３０ジポリヒドロキシステアレート（ＣＡＳ番号７０１４２−３４−６）
【００７８】
安定剤Ｄ（非イオン性ブロックコポリマー）：アルキドポリエチレングリコールポリイソブテン安定化界面活性剤（ＨＬＢ５〜７）
【００７９】
【化３０】
2015532687.tif 000031
【００８０】
補助物質
本発明の目的には必須ではないが、以下に例示する補助剤の非限定的なリストは、本組成物中で使用するのに適しており、例えば、洗浄性能を補助若しくは向上させるために、洗浄される基材の処理のために、又は香料、着色剤、染料等を用いる場合のように洗浄組成物の審美性を変化させるために、本発明の特定の態様に配合するのが望ましい場合がある。これら追加成分の正確な性質及びその配合濃度は、組成物の物理的形態及び前記組成物が使用される布地処理作業の性質に依存する。好適な補助物質としては、界面活性剤、ビルダー、キレート剤、移染防止剤、分散剤、酵素及び酵素安定剤、触媒物質、漂白活性化剤、過酸化水素、過酸化水素源、予備形成過酸、ポリマー分散剤、粘土汚れ除去／再付着防止剤、増白剤、泡抑制剤、染料、香料、構造弾性剤、布地柔軟剤、キャリア、構造剤、ヒドロトロープ、加工助剤、溶媒、及び／又は顔料が挙げられるが、これらに限定されない。下記開示に加えて、このような他の補助剤の好適な例、及び使用濃度は、米国特許第５，５７６，２８２号、同第６，３０６，８１２（Ｂ１）号及び同第６，３２６，３４８（Ｂ１）号にみられ、これらは参照により組み込まれる。
【００８１】
上述の通り、補助成分は、本出願人らの組成物には必須ではない。したがって、本出願人らの組成物の特定の態様は、界面活性剤、ビルダー、キレート剤、移染防止剤、分散剤、酵素及び酵素安定剤、触媒物質、漂白活性化剤、過酸化水素、過酸化水素源、予備形成過酸、ポリマー分散剤、粘土汚れ除去／再付着防止剤、増白剤、泡抑制剤、染料、香料、構造弾性剤、布地柔軟剤、キャリア、ヒドロトロープ、加工助剤、溶媒、及び／又は顔料等の補助物質の１種以上を含まない。しかし、１種以上の補助剤が存在する場合、このような１種以上の補助剤は、以下に詳述されるように存在してもよい。
【００８２】
界面活性剤−本発明に係る組成物は、界面活性剤又は界面活性剤系を含んでよく、前記界面活性剤は、非イオン性界面活性剤、アニオン性界面活性剤、カチオン性界面活性剤、両性界面活性剤、双極性界面活性剤、半極性非イオン性界面活性剤、及びこれらの混合物から選択してよい。
【００８３】
界面活性剤は、典型的には、対象組成物の約０．１重量％〜約６０重量％、約１重量％〜約５０重量％、又は更に約５重量％〜約４０重量％の濃度で存在する。
【００８４】
キレート剤−本明細書における組成物は、キレート剤を含有してよい。好適なキレート剤としては、銅、鉄及び／又はマンガンキレート剤、並びにこれらの混合物が挙げられる。
【００８５】
キレート剤を使用する場合、組成物は、対象組成物の約０．１重量％〜約１５重量％、又は更に約３．０重量％〜約１０重量％のキレート剤を含んでよい。
【００８６】
移染防止剤−本発明の組成物はまた、１種以上の移染防止剤を含んでよい。好適な高分子移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。
【００８７】
対象組成物に存在する場合、移染防止剤は、組成物の約０．０００１重量％〜約１０重量％、約０．０１重量％〜約５重量％又は更に約０．１重量％〜約３重量％の濃度で存在してよい。
【００８８】
分散剤−本発明の組成物はまた、分散剤を含んでよい。好適な水溶性有機物質としては、ホモポリマー又はコポリマーの酸又はそれらの塩が挙げられ、それらのうちのポリカルボン酸は、互いに炭素原子２個を超えない程度に離れている少なくとも２個のカルボキシル基を含む。
【００８９】
香料−分散相は、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、及び２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、及びβ−ジヒドロイオノン、リナロール、エチルリナロール、テトラヒドロリナロール、及びジヒドロミルセノール等の香料からなる群より選択される材料を含んでよい香料を含んでよい。
【００９０】
カプセル剤−分散相は、カプセル剤を含んでよい。好適なカプセル剤としては、コアを封入するシェルを含む香料マイクロカプセルが挙げられる。前記コアは、１種以上の有益剤を含む。前記有益剤としては、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、及び２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、及びβ−ジヒドロイオノン、リナロール、エチルリナロール、テトラヒドロリナロオール、及びジヒドロミルセノール等の香料；ポリエチレンワックス等のシリコーン油、ワックス；魚油、ジャスミン、ショウノウ、ラベンダー等の精油；メントール、乳酸メチル等の皮膚冷却剤；ビタミンＡ及びＥ等のビタミン；日焼け止め剤；グリセリン；マンガン触媒又は漂白触媒等の触媒；過ホウ酸塩等の漂白粒子；二酸化ケイ素粒子；制汗活性物質；カチオンポリマー及びこれらの混合物からなる群より選択される材料を挙げることができる。好適な有益剤は、Ｇｉｖａｕｄａｎ  Ｃｏｒｐ．（Ｍｏｕｎｔ  Ｏｌｉｖｅ，Ｎｅｗ  Ｊｅｒｓｅｙ，ＵＳＡ）、Ｉｎｔｅｒｎａｔｉｏｎａｌ  Ｆｌａｖｏｒｓ  ＆  Ｆｒａｇｒａｎｃｅｓ  Ｃｏｒｐ．（Ｓｏｕｔｈ  Ｂｒｕｎｓｗｉｃｋ，Ｎｅｗ  Ｊｅｒｓｅｙ，ＵＳＡ）、又はＱｕｅｓｔ  Ｃｏｒｐ．（Ｎａａｒｄｅｎ，Ｎｅｔｈｅｒｌａｎｄｓ）から入手することができる。前記シェルは、１種以上のアミンと１種以上のアルデヒドとの反応生成物、例えば、ホルムアルデヒド又はグルテルアルデヒド（gluteraldehyde）と架橋した尿素、ホルムアルデヒドと架橋したメラミン、任意でグルテルアルデヒド（gluteraldehyde）と架橋したゼラチン−ポリリン酸塩コアセルベート、ゼラチン−アラビアゴムコアセルベート、架橋シリコーン流体、ポリイソシアネートと反応したポリアミン、アクリレート、並びにこれらの混合物からなる群より選択される材料を挙げることができる。
【００９１】
１つの態様では、前記カプセル剤は、前記シェルを封入するコーティングを含んでよい。前記コーティングは、カプセル剤及び／又はカプセル剤の有益剤の付着特性を強化することを含む更なる利点を提供する。１つの態様では、前記コーティングは、ポリビニルアミン、ポリビニルホルムアミド及びポリアリルアミン並びにこれらのコポリマーからなる群より選択される１種以上の高効率ポリマーを含んでもよい。１つの態様では、前記カプセル剤は、メラミンホルムアルデヒド及び／又はアクリレートを含むシェルと、香料を含むコアとを有する香料マイクロカプセルであってもよい。前記香料マイクロカプセルは、任意の前述の被覆を含んでもよい。
【００９２】
製品の製造プロセス
本発明の組成物を製造するプロセスは、シリコーンポリマーとジアルキル四級化合物との組み合わせを、溶媒中に分散している柔軟剤活性物質に添加することを含む。本発明の組成物は、任意の好適な形態で配合してよく、配合者によって選択される任意のプロセスによって調製され、その非限定的な例は、出願人らによる実施例、並びに米国特許出願公開第２０１０／００２０６３２Ａ１号及び同第２０１１／０１７２１３７Ａ１号；米国特許出願第５，８７９，５８４号、同第５，６９１，２９７号、同第５，５７４，００５号、同第５，５６９，６４５号、同第５，５６５，４２２号、同第５，５１６，４４８号、同第５，４８９，３９２号、及び同第５，４８６，３０３号に記載されており、これらは全て参照により本明細書に組み込まれる。
【００９３】
１つの態様では、本明細書に開示する組成物は、その成分を任意の便利な順序で合わせて、及び得られた成分の組み合わせを混合、例えば撹拌して、相安定な洗浄組成物を形成することによって調製され得る。１つの態様では、流体成分の少なくとも主要部分、又は更には実質的に全てを含有する流体マトリクスを形成してよく、この流体成分は、この液体の組み合わせに剪断力攪拌を付与することにより十分に混合される。例えば、機械的撹拌機による高速撹拌を使用してよい。
【００９４】
使用方法
本発明の組成物は、任意の従来の方法で使用してよい。要するに、前記組成物は、従来の方法及びプロセスによって設計及び作製される製品と同じように使用してよい。例えば、本発明の組成物を使用して、部位、特に表面又は布地を洗浄及び／又は処理することができる。典型的には、部位の少なくとも一部を、未希釈の形態の又は洗濯液で希釈された出願人の組成物の態様と接触させ、次いで、前記部位を、任意で、洗浄する及び／又はすすぐ。本発明の目的に関して、洗浄としては、限定するものではないが、こすり洗い及び機械的撹拌が挙げられる。布地は、標準的な消費者の使用条件で洗濯することがえきる任意の布地を含んでよい。洗浄溶媒が水であるとき、水温は、典型的には、約５℃〜約９０℃であり、部位が布地を含むとき、水の布地に対する質量比は、典型的には、約１：１〜約１００：１である。
【００９５】
本発明の消費者製品は、布地に塗布される液体布地強化剤として使用されてもよく、次いで、布地は、自然乾燥及び／又は自動乾燥機によって乾燥される。
【００９６】
試験方法
超遠心分析（ＡＵＣ）を用いるポリマーの可溶性部分及び不溶性部分の測定
ポリマーの可溶性部分及び不溶性部分を測定するために、超遠心分析を用いて分画実験を実施する。干渉光学検出系（波長６７５ｎｍ）を備えるＢｅｃｋｍａｎ  Ｏｐｔｉｍａ  ＸＬ−Ｉ（Ｂｅｃｋｍａｎ  Ｉｎｓｔｒｕｍｅｎｔｓ，Ｐａｌｏ  Ａｌｔｏ，ＵＳＡ）を用いて沈降速度を測定する。高分子電解質スクリーニング効果を保証するために塩溶液を用いて臨界ポリマー重複濃度を下回るポリマー濃度でサンプルを測定する。遠心速度は、１０００ｒｐｍ〜４５，０００ｒｍで変動する。
【００９７】
ｓとｓ＋ｄｓとの間の沈降係数を用いる種の重量分画として定義される沈降係数の分布、及び１つの沈降画分の濃度を、標準的な分析ソフトウェア（ＳＥＤＦＩＴ）を用いて測定する。経時的な全ラジカル濃度プロファイルの変化を記録し、溶媒の密度及び粘度、並びにポリマーの比屈折率増分を用いて、沈降係数ｇ（ｓ）の分布に変換する。沈降係数の単位は、Ｓｖｅｄ（１Ｓｖｅｄ＝１０−１３秒）である。
【００９８】
相及びブルックフィールド粘度及び安定性の評価
ブルックフィールド粘度は、６０ＲＰＭのＬＶ２スピンドルを備えるＢｒｏｏｋｆｉｅｌｄ  ＤＶ−Ｅ粘度計を用いて測定する。試験は、機器の取扱説明書に従って行う。初期粘度は、最終製品サンプルの製造の２４時間以内に測定されるブルックフィールド粘度として定義する。サンプルをねじ口ふた付のガラスジャーで保管し、３５℃で維持した一定温度の室内に静置して熟成させる。
【００９９】
物理的安定性は、静置したガラスジャー内の製品を目視観察することによって評価する。製品は、ジャーの底部に透明な層がみられないとき、安定であるとみなされる。製品は、ジャーの底部に透明な層がみられるとき、不安定であるとみなされる。安定性の程度は、処方全体に対する分離層の相分離の百分率として測定することができる。手でジャーを軽く叩いてサンプルを均質化した後、熟成サンプルのブルックフィールド粘度を測定する。
【０１００】
粘度勾配の決定
約０．１ｐｐｍの塩酸を脱イオン水に添加することによって重量測定法により酸性化水を調製する。対数的に前記酸性水中のポリマーが０．０１〜１重量パーセントに及ぶように一連の水性ポリマー溶液を調製する。各ポリマー溶媒溶液は、重量測定法で、ポリマーと溶媒とをＳｐｅｅｄＭｉｘｅｒ（商標）ＤＡＣ  １５０  ＦＶＺ−Ｋ（ＦｌａｃｋＴｅｋ  Ｉｎｃ．（Ｌａｎｄｒｕｍ，Ｓｏｕｔｈ  Ｃａｒｏｌｉｎａ）によって製造）によって、Ｍａｘ  ６０又はＭａｘ  １００カップ内で２，５００ＲＰＭで１分間、水性ポリマー溶液の目標ポリマー重量パーセントになるように混合することによって調製される。粘度は、各ポリマー溶媒溶液の剪断速度の関数として、ＤＳＲ  ３０１測定ヘッド及び同心シリンダ形状を有するＡｎｔｏｎ  Ｐａａｒレオメータを使用して、４０の異なる剪断速度で測定される。各測定値の時間微分は、１８０及び１０秒の範囲の対数であり、測定値の剪断速度範囲は、０．００１〜５００  １／ｓである（低剪断速度から高剪断速度まで行われた測定値）。
【０１０１】
水性ポリマー溶媒溶液のポリマー重量％の関数としての、例えば、０．２Ｐａ以上、剪断速度０．０１  １／ｓにおける粘度は、等式Ｙ＝ｂＸａを使用して適合され、式中、Ｘは、溶媒ポリマー溶液中のポリマー濃度であり、Ｙは、ポリマー溶媒溶液粘度であり、ｂは、Ｘが１重量％に外挿されたときの外挿溶媒ポリマー溶液の粘度であり、係数ａは、係数ａが最大値である場合のポリマー濃度範囲にわたる、本明細書では粘度勾配として定義されるポリマー濃度粘度の換算累乗である。等式を用いて適合された粘度の範囲及び得られる適合パラメータを表１に記載する。
【０１０２】
布地及び試験見本の調製方法
Ｋｅｎｍｏｒｅ  ＦＳ  ６００及び／又は８０シリーズの洗濯機を用いて布地を評価する。洗濯機は、以下の通り設定する：洗浄／すすぎ温度３２℃／１５℃、硬度１０３ｍｇ／Ｌ（６ｇｐｇ）、標準サイクル、及び中等度の洗濯量（６４リットル）。布地の塊は、綿１００％からなる清潔な布地２．５キログラムからなる。試験見本は、この塊に含まれており、綿１００％のＥｕｒｏ  Ｔｏｕｃｈテリー織タオル（Ｓｔａｎｄａｒｄ  Ｔｅｘｔｉｌｅ，Ｉｎｃ．Ｃｉｎｃｉｎｎａｔｉ，ＯＨから購入）を含んでいた。任意の試験製品で処理する前に、布地の塊を、試験実施前に布地調製−脱色及び糊抜き（Stripping and Desizing）手順に従って脱色する。洗濯機を少なくとも半分充填した後、水の表面下にＴｉｄｅ  Ｆｒｅｅ液体洗剤（１ｘ推奨用量）を添加する。水の流れが停止し、洗濯機が回り始めたら、清潔な布地の塊を添加する。洗濯機がすすぎ水でほぼ満たされ、回り始める前に、確実に布地ケア試験組成物が試験見本又は布地の塊と直接接触しないように、布地ケア試験組成物をゆっくり添加する（１ｘ用量）。洗浄／すすぎサイクルが完了したら、各濡れた布地の塊を対応する乾燥機に移す。用いる乾燥機は、Ｍａｙｔａｇ市販シリーズの（又は等価な）電気乾燥機であり、綿／高温加熱／時限式乾燥設定でタイマーを５５分に設定した。このプロセスを、合計３回の完全な洗浄すすぎサイクルについて繰り返す。３回目の乾燥サイクル後、乾燥機が停止したら、活性物質の付着を分析するために各布地の塊から１２枚のテリータオルを取り出す。次いで、一定温度／相対湿度（２１℃、相対湿度５０％）に制御された採点用の室内に１２〜２４時間布地を置き、次いで、柔らかさ及び／又は活性物質の付着について採点する。
【０１０３】
布地調製−脱色及び糊抜き手順は、５回の連続する洗浄サイクルとそれに続く乾燥サイクルで、綿１００％のＥｕｒｏ  Ｔｏｕｃｈテリー織タオルの試験見本を含む清潔な布地の塊（綿１００％を含む布地２．５ｋｇ）を洗浄することを含む。ＡＡＴＣＣ（Ａｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ）の高効率（ＨＥ）液体洗剤を用いて、試験見本布地を脱色／糊抜きし、布地の塊を洗浄する（洗浄サイクル１回当たり１ｘ推奨用量）。洗浄条件は、以下の通りである：Ｋｅｎｍｏｒｅ  ＦＳ  ６００及び／又は８０洗濯機（又は等価物）、洗浄／すすぎ温度４８℃／４８℃、水硬度０ｍｇ／Ｌ（０ｇｐｇ）、標準洗浄サイクル、及び中等度の洗濯量（６４リットル）に設定。乾燥機のタイマーは、綿／高／時限式乾燥設定で５５分に設定する。
【０１０４】
シリコーン測定方法
２０ｍＬのシンチレーションバイアルにおいて５０：５０トルエン：メチルイソブチルケトン又は１５：８５エタノール：メチルイソブチルケトンのいずれか１２ｍＬを用いて約０．５グラムの布地（試験見本処理手順に従って予め処理）からシリコーンを抽出する。パルス渦発生装置で３０分にわたってバイアルを撹拌する。誘導結合プラズマ発光分析法（ＩＣＰ−ＯＥＳ）を用いて、抽出物中のシリコーンを定量する。試験される製品と同一又は構造的に類似する種類のシリコーン原材料を用いて既知のシリコーン濃度のＩＣＰ較正標準を作製する。本方法の作動範囲は、布地１グラム当たり８〜２３００μｇのシリコーンである。布地１グラム当たり２３００μｇ超の濃度は、後で希釈することによって評価することができる。シリコーンの付着効率指数は、百分率として計算することによって求められ、処方の実施例を介して送達される量に対する、前述の抽出及び測定技術を介して回収されるシリコーンの量である。この分析は、本明細書に概説する洗浄手順に従って処理されるテリー織タオル（ＥｕｒｏＳｏｆｔタオル、Ｓｔａｎｄａｒｄ  Ｔｅｘｔｉｌｅ，Ｉｎｃ，Ｃｉｎｃｉｎｎａｔｉ，ＯＨから供給）に対して実施する。
【実施例】
【０１０５】
実施例１：（比較例）カチオン性ポリマーの合成（ＣＥ１）
以下の成分を混合することにより、水溶性成分の「水相」を調製する：
１．２３ｇのクエン酸−１−水和物、
０．７ｇのジエチレントリアミン五酢酸五ナトリウム水溶液、
４３．７８ｇの水、
２９，５６ｇのメチレン−ビス−アクリルアミド（１％水溶液）、
８ｇのテトラアリルアンモニウムクロリド（ＴＡＡＣ、５％水溶液）
８．０ｇの次亜リン酸ナトリウム（５％水溶液）、及び
３２６．６６ｇの塩化メチル四級化ジメチルアミノエチルメタクリレート。
【０１０６】
以下の成分を混合することにより、「油相」を調製する：
８．０ｇの三オレイン酸ソルビタン（脱芳香族脂肪族炭化水素中７５％）（点１６０℃〜１９０℃）
６７．８ｇの高分子安定剤（ステアリルメタクリレート−メタクリル酸コポリマー、溶媒中１８．８７％）
１５１．２ｇの２−エチルヘキシルステアレート、及び
６０．２ｇの脱芳香族炭化水素溶媒（沸点１６０℃〜１９０℃）。
【０１０７】
４１．８部の油相に対して５８．２部の水相の比で、高剪断下にて２つの相を混合して、油中水型エマルションを形成する。得られる油中水型エマルションを、窒素スパージ管、撹拌棒、及び温度計を備える反応器に移す。エマルションを窒素でパージして、酸素を除去する。
【０１０８】
２℃／分で昇温するように、メタ重亜硫酸ナトリウム及び三級ブチルヒドロペルオキシドのレドックス対を段階的に添加することによって重合させる。
【０１０９】
等温線が得られたら、フリーラジカル反応開始剤（２，２’−アゾビス（２−メチルブチロニトリル）、ＣＡＳ番号１３４７２−０８−７）を２段階で添加し（４５分後に２段階目）、エマルションを８５℃で７５分間保持する。
【０１１０】
真空蒸留を実施して水及び揮発性溶媒を除去して、ポリマー固形分５０％の最終生成物を得る。この生成物に、３４．３ｇの脂肪族アルコールアルコキシレート［アルコールＣ６〜Ｃ１７（二級）ポリ（３〜６）エトキシレート：９７％二級アルコールエトキシレート＋３％ポリ（エチレンオキシド）］、（ＣＡＳ番号８４１３３−５０−６）を添加する。
【０１１１】
実施例２：（比較例）カチオン性ポリマーの合成（ＣＥ２）
以下の成分を混合することにより、水溶性成分の「水相」を調製する：
１．８８ｇのクエン酸−１−水和物、
１．０７ｇのジエチレントリアミン五酢酸五ナトリウム水溶液、
２２０．３７ｇの水、
３．７５ｇのメチレン−ビス−アクリルアミド（１％水溶液）、
０．７５ｇのギ酸
２８１．２５ｇの塩化メチル四級化ジメチルアミノエチルアクリレート（ＤＭＡ３＊ＭｅＣｌ  ８０％水溶液）、及び
３００．００ｇのアクリルアミド（５０％水溶液）。
【０１１２】
以下の成分を混合することにより、「油相」を調製する：
１２．２４５ｇの三オレイン酸ソルビタン（脱芳香族脂肪族炭化水素中７５％）（点１６０℃〜１９０℃）
１０３．８２５ｇの高分子安定剤、ステアリルメタクリレート−メタクリル酸コポリマー（溶媒中１８．８７％）
２５９．１４ｇの２−エチルヘキシルステアレート、及び
９９．９７ｇの脱芳香族炭化水素溶媒（沸点１６０℃〜１９０℃）。
【０１１３】
３７部の油相に対して６３部の水相の比で、高剪断下にて２つの相を混合して、油中水型エマルションを形成する。得られる油中水型エマルションを、窒素スパージ管、撹拌棒、及び温度計を備える反応器に移す。０．２１ｇのＷａｋｏ  Ｖ５９を添加し、エマルションを窒素でパージして、酸素を除去する。
【０１１４】
２℃／分で昇温するように、メタ重亜硫酸ナトリウム及び三級ブチルヒドロペルオキシドのレドックス対を段階的に添加することによって重合させる。等温線が完成した後、エマルションを８５℃で６０分間保持する。次いで、７２．７ｇの三級ブチルヒドロペルオキシド（溶媒中１．２９％）及び８２．２ｇのメタ重亜硫酸ナトリウム（エマルション中１，１４％）による残りのモノマーの還元を開始させる（供給時間３時間）。
【０１１５】
真空蒸留を実施して水及び揮発性溶媒を除去して、最終製品、すなわち、ポリマー固形分５０％を含有する分散液を得る。この生成物に、５２．５ｇのＴｅｒｇｉｔｏｌ  １５−Ｓ−７（エトキシル化されている二級アルコール）を添加する。
【０１１６】
実施例３：カチオン性ポリマーの合成
以下の成分を混合することにより、水溶性成分の「水相」を調製する：
１．８８ｇのクエン酸−１−水和物、
１．０７ｇのジエチレントリアミン五酢酸五ナトリウム水溶液、
２２０．３７ｇの水、
３．７５ｇのメチレン−ビス−アクリルアミド（１％水溶液）、
０．７５ｇのギ酸
２８１，２５ｇの塩化メチル四級化ジメチルアミノエチルアクリレート（ＤＭＡ３＊ＭｅＣｌ８０％水溶液）、及び
３００．００ｇのアクリルアミド（５０％水溶液）。
【０１１７】
以下の成分を混合することにより、「油相」を調製する：
４５．９２ｇの安定化界面活性剤としての安定剤Ｂ（溶媒中２０％）、
１０３．８２５ｇの高分子安定剤、ステアリルメタクリレート−メタクリル酸コポリマー（溶媒中１８．８７％）
２９５．１３ｇの２−エチルヘキシルステアレート、及び
３０．３ｇの脱芳香族炭化水素溶媒（沸点１６０℃〜１９０℃）。
【０１１８】
３７部の油相に対して６３部の水相の比で、高剪断下にて２つの相を混合して、油中水型エマルションを形成する。得られる油中水型エマルションを、窒素スパージ管、撹拌棒、及び温度計を備える反応器に移す。０．３８ｇのＷａｋｏ  Ｖ５９を添加し、エマルションを窒素でパージして、酸素を除去する。
【０１１９】
２℃／分で昇温するように、メタ重亜硫酸ナトリウム及び三級ブチルヒドロペルオキシドのレドックス対を段階的に添加することによって重合させる。等温線が完成した後、エマルションを８５℃で６０分間保持する。次いで、７２．７ｇの三級ブチルヒドロペルオキシド（溶媒中１．２９％）及び８２．２ｇのメタ重亜硫酸ナトリウム（エマルション中１．１４％）による残りのモノマーの還元を開始させる（供給時間３時間）。
【０１２０】
真空蒸留を実施して水及び揮発性溶媒を除去して、最終製品、すなわち、ポリマー固形分５０％を含有する分散液を得る。この生成物に、５２．５ｇの脂肪族アルコールアルコキシレート［アルコールＣ６〜Ｃ１７（二級）ポリ（３〜６）エトキシレート：９７％二級アルコールエトキシレート＋３％ポリ（エチレンオキシド）］、（ＣＡＳ番号８４１３３−５０−６）を添加する。
【０１２１】
データ
【０１２２】
【表１】
2015532687.tif 000032
ａ  商品名Ｓｅｄｉｐｕｒ（登録商標）ＣＬ  ５４４としてＢＡＳＦ，ＳＥ，Ｌｕｄｗｉｇｓｈａｆｅｎから入手可能なカチオン性ポリマー。
ｂ  商品名Ｒｈｅｏｖｉｓ（登録商標）ＣＤＥとしてＢＡＳＦ，ＳＥ，Ｌｕｄｗｉｇｓｈａｆｅｎから入手可能なカチオン性ポリマー。
ｃ  商品名Ｆｌｏｓｏｆｔ（登録商標）２２２としてＳＮＦ  Ｆｌｏｅｒｇｅｒ，Ａｎｄｒｅｚｉｅｕｘ，Ｆｒａｎｃｅから入手可能なカチオン性ポリマー。
【０１２３】
【表２】
2015532687.tif 000033
＊＊  ％マイクロゲル＝１００％−ＡＵＣポリマー％
ａ  モノマー１−２−トリメチルアミノエチルアクリレート、塩化物（ＴＭＡＥＣ又はＤＭＡ３＊ＭｅＣｌ）
ｂ  モノマー２−アクリルアミド（ＡＣＭ）
ｃ  Ｘ−Ｌｉｎｋ  １−メチレンビス−アクリルアミド（ＭＢＡ）
ｄ  Ｘ−Ｌｉｎｋ  ２−テトラアリルアンモニウムクロリド（ＴＡＡＣ）
ｅ  ＡＵＣ％ポリマーは、本明細書に記載する超遠心分析技術によって測定したときの水溶性ポリマー含量と等価である。
【０１２４】
【表３】
2015532687.tif 000034
【０１２５】
【表４】
2015532687.tif 000035
【０１２６】
実施例の処方：以下は、本発明の布地処理組成物の非限定的な例である。
【０１２７】
【表５】
2015532687.tif 000036
ａ  Ｎ，Ｎ−ジ（タローオイルオキシエチル）−Ｎ，Ｎ−ジメチルアンモニウムクロライド。
ｂ  ＥｔＯＨ又はＩＰＡ等の低分子量アルコール。
ｃ  ＢＡＳＦから商品名Ｒｈｅｏｖｉｓ（登録商標）ＣＤＥで入手可能なカチオン性ポリマー。
ｄ  元Ａｐｐｌｅｔｏｎ  Ｐａｐｅｒｓ，Ｉｎｃ．から入手可能な香料μカプセル。
ｅ  ジエチレントリアミン五酢酸又はヒドロキシルエチリデンー１．１−ジホスホン酸。
ｆ  商品名ＰｒｏｘｅｌとしてＬｏｎｚａから入手可能な１，２−ベンズイソチアゾリン−３−オン（ＢＩＴ）。
ｇ  商標名ＤＣ２３１０としてＤｏｗ  Ｃｏｒｎｉｎｇ（登録商標）から入手可能なシリコーン消泡剤。
ｈ  表２からカチオン性アクリレート−アクリルアミドコポリマーＰ１〜Ｐ５及びＣＰ１−ＣＰ３。
ｉ  商品名Ｂａｒｄａｃ（登録商標）２２８０のジデシルジメチルアンモニウムクロリド。
ｊ  商品名Ａｒｑｕａｄ（登録商標）ＨＴＬ８−ＭＳとしてＡｋｚｏＮｏｂｅｌから入手可能な水素添加タローアルキル（２ーエチルヘキシル）ジメチルアンモニウムメチルサルフェート。
ｋ  商品名Ｌｕｔｅｎｓｏｌ（登録商標）ＸＬ−７０としてＢＡＳＦから入手可能な非イオン性界面活性剤。
ｌ  ＴＷＥＥＮ  ２０（商標）又はＴＡＥ８０（平均エトキシル化度が８０のタローエトキシル化アルコール）等の非イオン性界面活性剤、又はＡｋｚｏ  Ｎｏｂｅｌ製のＢｅｒｏｌ  ６４８及びＥｔｈｏｑｕａｄ（登録商標）Ｃ２５等のカチオン性界面活性剤。
ｍ  商品名ＤＣ３４６としてＤｏｗ  Ｃｏｒｎｉｎｇから得られるポリジメチルシロキサンエマルション。
ｎ  アミノ官能性オルガノシロキサンポリマー、例えば、アミン当量１５００ｇ／モル以上のアミノエチルアミノプロピルメチルシロキサン−ジメチルシロキサンコポリマー（Ｓｈｉｎ−Ｅｔｓｕ  Ｓｉｌｉｃｏｎｅｓから商品名ＫＦ−８６１、ＫＦ−８００２として市販）。
【０１２８】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【０１２９】
本発明の「発明を実施するための形態」で引用した全ての文献は、参照により、関連部分において本明細書に援用するが、いずれの文献の引用もそうした文献が本発明に対する先行技術であることを容認するものとして解釈されるべきではない。この文書における用語の任意の意味又は定義が、参照により組み込まれる文献における同じ用語の任意の意味又は定義と矛盾する範囲については、本文書における用語に与えられた意味又は定義が適用される。
【０１３０】
本発明の特定の態様について説明し記載したが、本発明の趣旨及び範囲から逸脱することなく他の様々な変更及び修正が可能であることが当業者には自明である。したがって、本発明の範囲内にあるそのような全ての変更及び修正を添付の特許請求の範囲で扱うものとする。
【国際調査報告】
2015532687.tif 000054
2015532687.tif 000055
2015532687.tif 000056
2015532687.tif 000057
2015532687.tif 000058
2015532687.tif 000059
2015532687.tif 000060